(57)【要約】  基板３２と、基板３２上に、平均膜厚が１０ｎｍ以上２０ｎｍ以下であり、表面の表面粗さＲａが０．５ｎｍ以下である中間層３４と、中間層３４の表面に、酸化物超電導体を主成分として含有する超電導層３６と、をこの順に備える酸化物超電導薄膜。
2012165563.tif 000002
【特許請求の範囲】
【請求項１】
基板と、
前記基板上に、平均膜厚が１０ｎｍ以上２０ｎｍ以下であり、表面の表面粗さＲａが０．５ｎｍ以下である中間層と、
前記中間層の表面に、酸化物超電導体を主成分として含有する超電導層と、
をこの順に備える酸化物超電導薄膜。
【請求項２】
前記中間層は、ＣｅＯ２を含み、且つ前記Ｃｅ元素の価数の割合を平均した数値が３．７以上３．９５以下である、
請求項１に記載の酸化物超電導薄膜。
【請求項３】
前記中間層は、ＮａＣｌ型の結晶構造を持つＭｇＯを含み、且つ前記Ｍｇ元素の価数の割合を平均した数値が１．８５以上１．９５以下である、
請求項１に記載の酸化物超電導薄膜。
【請求項４】
前記中間層が前記基板の表面に備えられ、且つ前記基板の前記中間層との界面に転位が生じている箇所を有する、
請求項１〜請求項３の何れか１項に記載の酸化物超電導薄膜。
【請求項５】
前記酸化物超電導体は、組成式ＲＥＢａ２Ｃｕ３Ｏ７−δ（ＲＥは単一の希土類元素または複数の希土類元素であり、前記δは酸素不定比量である）で表される、
請求項１〜請求項４の何れか１項に記載の酸化物超電導薄膜。
【請求項６】
前記基板は、サファイア基板である、
請求項１〜請求項５の何れか１項に記載の酸化物超電導薄膜。
【請求項７】
内部に液体窒素が充填される密閉容器と、
前記密閉容器の外部から内部へ電流を導入して流出する電流導入出部と、
請求項１〜請求項６の何れか１項に記載の酸化物超電導薄膜の超電導層上に電極が形成されて構成され、前記密閉容器内で前記電流導入出部に接続される超電導限流素子と、
を備える超電導限流器。
【発明の詳細な説明】
【技術分野】
【０００１】
本発明は、酸化物超電導薄膜および超電導限流器に関する。
【背景技術】
【０００２】
従来から、酸化物超電導材料を実用化するための技術として、基板上に酸化物超電導体を成膜して酸化物超電導薄膜を得る方法がある。【０００３】
成膜する酸化物超電導体としては、例えば、液体窒素温度（７７Ｋ）以上で超電導現象を示すＲＥ系超電導体（ＲＥ：希土類元素）、特にＹＢａ２Ｃｕ３Ｏ７−δの組成式で表されるイットリウム系超電導体（以下、「ＹＢＣＯ」という）がよく用いられている。【０００４】
このようなＲＥ系超電導体を用いた酸化物超電導薄膜は、超電導限流器やケーブル、ＳＭＥＳ（超電導エネルギー貯蔵装置）への応用が期待されており、ＲＥ系超電導体およびその製法が大いに注目を集めている。【０００５】
ところが、ＲＥ系超電導体を含め、酸化物超電導材料（特に酸化物超電導薄膜）を実用化するための障害となっている１つの要因として、臨界電流密度特性（以下、「Ｊｃ特性」という）の向上が容易でないことが挙げられる。
例えば、酸化物超電導薄膜を用いた超電導限流器の実用化には、できるだけ大きな電流を抵抗ゼロで流すことが求められ、そのためには、酸化物超電導薄膜のＪｃ特性を向上させる必要がある。【０００６】
そこで、特開２００３−３７３０４号公報には、サファイア基板上に形成する酸化物超電導薄膜の製造方法として、Ｒ面のサファイア基板上にＣｅＯ２バッファ層を形成し、次にこのＣｅＯ２バッファ層上にＬａＡｌＯ３を傾斜層として形成し、次にこの傾斜層上にＥＢＣＯ薄膜を形成することで、酸化物超電導体薄膜とバッファ層の格子ミスマッチを緩和することができることが開示されている。【０００７】
また、特開２００２−１５０８５５号公報には、｛１００｝＜００１＞方位に配向した集合組織を有する多結晶金属基体の表面に形成された酸化物バッファ層と、この酸化物バッファ層上に形成された酸化物超電導層とを具備する超電導線材であって、前記酸化物バッファ層が２つの層から構成されていることが開示されている。前記酸化物バッファ層を構成する第１の酸化物バッファ層は、前記多結晶金属基体の表面酸化物層であるとともに、その表面粗さがＲｍａｘ＝０．１５μｍ以下であり、この第１の酸化物バッファ層上に第２の酸化物バッファ層が形成されている。この２つの層によって酸化物バッファ層が構成されていることにより、長手方向全体にわたって安定した結晶性を有する酸化物超電導膜が実現できると記載されている。【０００８】
更に、特開２００３−１８８４２７号公報には、基板上に形成された、ジョセフソン接合をなす第１および第２の酸化物超電導層と、第１および第２の酸化物超電導層の配線部分間に形成された、（Ｃａ１−ｘＳｒｘ）ＳｎｙＯｚ（ここで、０≦ｘ≦０．８、０．４≦ｙ≦１．１、１．６≦ｚ≦３．４である）で表される酸化物層間絶縁層とを有する超電導素子が開示されている。酸化物層間絶縁層の膜厚が約３００ｎｍ以上で酸化物超電導層との平坦なエピタキシャル成長が可能であり、かつ約４０Ｋ以下の動作温度において比誘電率εｒが４０以下である層間絶縁層を有し、配線容量が小さく高速動作に適した超電導素子が開示されている。
【発明の概要】
【発明が解決しようとする課題】
【０００９】
基板と中間層と超電導層とを有する酸化物超電導薄膜では、中間層の膜厚を薄くするほどＪｃ特性が向上する傾向があるが、中間層の平均膜厚が２０ｎｍ以下の薄い範囲になると、図４Ａに示すように、基板１３２上に形成された中間層１３４の表面に、更に図４Ｂに示すように超電導層１３６を形成した際に中間層１３４が多数の小さい塊になって島状化することがあった。中間層１３４が島状化すると、該中間層１３４には基板にまで達する穴１３８が形成され、該穴１３８を通して超電導層１３６と基板１３２との反応が生じ、結果としてその酸化物超電導薄膜のＪｃ特性は著しく低下した。【００１０】
本発明は上記事実に鑑みてなされたものであり、中間層の平均膜厚が２０ｎｍ以下の範囲であっても、良好なＪｃ特性を有する酸化物超電導薄膜、該酸化物超電導薄膜を備えた超電導限流器を提供することを目的とする。
【課題を解決するための手段】
【００１１】
本発明の上記課題は下記の手段によって解決された。
＜１＞基板と、前記基板上に、平均膜厚が１０ｎｍ以上２０ｎｍ以下であり、表面の表面粗さＲａが０．５ｎｍ以下である中間層と、前記中間層の表面に、酸化物超電導体を主成分として含有する超電導層と、をこの順に備える酸化物超電導薄膜。【００１２】
＜２＞前記中間層は、ＣｅＯ２を含み、且つ前記Ｃｅ元素の価数の割合を平均した数値が３．７以上３．９５以下である、前記＜１＞に記載の酸化物超電導薄膜。【００１３】
＜３＞前記中間層は、ＮａＣｌ型の結晶構造を持つＭｇＯを含み、且つ前記Ｍｇ元素の価数の割合を平均した数値が１．８５以上１．９５以下である、前記＜１＞に記載の酸化物超電導薄膜。【００１４】
＜４＞前記中間層が前記基板の表面に備えられ、且つ前記基板の前記中間層との界面に転位が生じている箇所を有する、前記＜１＞〜＜３＞の何れか１項に記載の酸化物超電導薄膜。【００１５】
＜５＞前記酸化物超電導体は、組成式ＲＥＢａ２Ｃｕ３Ｏ７−δ（ＲＥは単一の希土類元素または複数の希土類元素であり、前記δは酸素不定比量である）で表される、前記＜１＞〜＜４＞の何れか１項に記載の酸化物超電導薄膜。【００１６】
＜６＞前記基板は、サファイア基板である、前記＜１＞〜＜５＞の何れか１項に記載の酸化物超電導薄膜。【００１７】
＜７＞内部に液体窒素が充填される密閉容器と、前記密閉容器の外部から内部へ電流を導入して流出する電流導入出部と、前記＜１＞〜＜６＞の何れか１項に記載の酸化物超電導薄膜の超電導層上に電極が形成されて構成され、前記密閉容器内で前記電流導入出部に接続される超電導限流素子と、を備える超電導限流器。
【発明の効果】
【００１８】
本発明によれば、中間層の平均膜厚が２０ｎｍ以下の範囲であっても、良好なＪｃ特性を有する酸化物超電導薄膜、該酸化物超電導薄膜を備えた超電導限流器を提供することができる。
【図面の簡単な説明】
【００１９】
【図１】本発明の実施形態に係る超電導限流器の概略構成図である。
【図２】本発明の実施形態に係る薄膜型超電導素子の断面構造を示す断面図である。
【図３Ａ】本発明の実施形態に係る酸化物超電導薄膜の製造方法の工程図である。
【図３Ｂ】本発明の実施形態に係る酸化物超電導薄膜の製造方法の工程図である。
【図３Ｃ】本発明の実施形態に係る酸化物超電導薄膜の製造方法の工程図である。
【図３Ｄ】本発明の実施形態に係る酸化物超電導薄膜の製造方法の工程図である。
【図３Ｅ】本発明の実施形態に係る酸化物超電導薄膜の製造方法の工程図である。
【図４Ａ】従来における酸化物超電導薄膜において中間層の島状化が発生する状態を説明するための概略断面図である。
【図４Ｂ】従来における酸化物超電導薄膜において中間層の島状化が発生する状態を説明するための概略断面図である。
【図５】基板の中間層との界面において転位が生じている超電導薄膜の断面画像である。
【発明を実施するための形態】
【００２０】
以下、添付の図面を参照しながら、本発明の実施形態に係る酸化物超電導薄膜および超電導限流器について具体的に説明する。なお、図中、同一または対応する機能を有する部材（構成要素）には同じ符号を付して適宜説明を省略する。
【００２１】
＜超電導限流器＞
図１は、本発明の実施形態に係る超電導限流器１０の概略構成図である。
【００２２】
本発明の実施形態に係る超電導限流器１０は、超電導体のＳ／Ｎ転移（superconducting-normal state transitions）を利用して、通常時はゼロ抵抗で、臨界電流以上の過電流が流れた時には高抵抗となって過電流を抑制する機能を持つ機器である。
【００２３】
この超電導限流器１０は、容器本体１２Ａを蓋１２Ｂで閉じて密閉される密閉容器１２を備えている。
容器本体１２Ａには、冷凍機１４が接続され、冷凍機１４から密閉容器１２の内部に液体窒素が導入される。蓋１２Ｂには、密閉容器１２の外部から内部へ電流を導入して流出する電流導入出部１６が接続されている。電流導入出部１６は、３相交流回路で構成され、具体的には３つの電流導入部１６Ａと、これらに対応する３つの電流流出部１６Ｂとを含んで構成されている。
【００２４】
電流導入部１６Ａと電流流出部１６Ｂは、それぞれ、蓋１２Ｂに対して貫通して垂直方向に伸びた導線１８と、当該導線１８を被覆する筒体２０とで構成される。
電流導入部１６Ａの導線１８のうち外部に露出した一端は、対応する電流流出部１６Ｂの導線１８のうち外部に露出した一端と、分流抵抗としての外部抵抗２２を介して接続されている。
【００２５】
各筒体２０の容器本体１２Ａ内部にある端部には、素子収容容器２４が支持されている。
この素子収容容器２４は、密閉容器１２に内蔵され、密閉容器１２に充填される液体窒素により内部まで冷却される。
【００２６】
素子収容容器２４には、複数の薄膜型超電導素子３０で構成された限流ユニット２６が内蔵されている。本発明の実施形態では、具体的に、薄膜型超電導素子３０が４行２列で配列された組が３組で限流ユニット２６を構成している。
この限流ユニット２６は、電流導入部１６Ａの導線１８のうち内部にある他端と、電流流出部１６Ｂの導線１８のうち内部にある他端と、支柱２８で支持されており、３相交流回路を構成するように、電流導入部１６Ａの導線１８のうち内部にある他端と、電流流出部１６Ｂの導線１８のうち内部にある他端とが、薄膜型超電導素子３０を介して電気的に接続されている。
【００２７】
＜薄膜型超電導素子＞
次に、薄膜型超電導素子３０の概略を説明する。
図２は、本発明の実施形態に係る薄膜型超電導素子３０の断面構造を示す図である。
【００２８】
図２に示すように、薄膜型超電導素子３０は、基板３２上に中間層３４、超電導層３６、保護層３８が順に形成された積層構造を有している。そして、保護層３８上には、上述した導線１８に電気的に接続される１対の電極４０が配置されている。なお、図２における基板３２と中間層３４と超電導層３６が、本発明の実施形態に係る酸化物超電導薄膜１００を構成する。
【００２９】
次いで、本発明の実施形態に係る酸化物超電導薄膜１００の構成の詳細について説明する。
【００３０】
（中間層）
まず、中間層３４について説明する
中間層３４は、超電導層３６において高い面内配向性を実現するために基板３２上に形成される層である。
【００３１】
・平均膜厚
本発明の実施形態では、中間層３４の平均膜厚が１０ｎｍ以上２０ｎｍ以下であり、Ｊｃ特性をより向上させる観点からより好ましくは１０ｎｍ以上１５ｎｍ以下である。
尚、上記中間層３４の平均膜厚は以下の方法により測定される。即ち、基板３２表面の一部をマスクで被覆した状態で蒸着等の方法により中間層３４を形成し、その後該マスクを除去し、マスクした部分とマスクしていない部分との段差を段差計を用いて測定することで膜厚が得られる。尚、中間層３４の膜厚は極めて薄いため、通常の数倍の時間蒸着を行い形成された中間層の膜厚から比例計算で膜厚を推定することで算出してもよい。
平均膜厚は、上記方法により測定した任意の１０点の平均値として算出する。
【００３２】
尚、従来においては、中間層の平均膜厚が２０ｎｍ以下の薄い範囲になると、基板上に形成された中間層の表面に超電導層を形成した際に中間層が多数の小さい塊になって島状化することがあった。中間層が島状化すると、該中間層には基板にまで達する穴が形成され、該穴を通して超電導層と基板との反応が生じ、結果としてその酸化物超電導薄膜のＪｃ特性は著しく低下した。
【００３３】
・表面粗さＲａ
本発明の実施形態では、中間層３４の平均膜厚が上記の通り１０ｎｍ以上２０ｎｍ以下であり、且つ基板３２とは反対側の表面、即ち超電導層３６と接する面の表面粗さＲａが０．５ｎｍ以下である。尚、より好ましくは０．３ｎｍ以下であり、特に好ましくは０．２ｎｍ以下である。また、中間層３４の超電導層３６と接する面の表面粗さＲａの下限値は、０．０３ｎｍ以上であることが好ましく、０．０５ｎｍ以上であることがより好ましい。
中間層３４表面の粗さＲａが上記範囲であることにより、中間層３４の表面に超電導層３２を形成した際の島状化が抑制されて、中間層３４における穴の形成が抑制され、結果として酸化物超電導薄膜では良好なＪｃ特性が得られる。一方、表面粗さＲａが上記範囲外であると、酸化物超電導薄膜におけるＪｃ特性が低下する。
尚、このメカニズムは明確ではないものの、以下のように推察される。即ち、中間層３４の表面粗さＲａが０．５ｎｍ以下と極めて平坦化されることで、その表面に形成される超電導層３６との接触面積が低減され、中間層３４を構成する物質と超電導層３６を構成する物質との反応（例えば中間層３４としてＣｅＯ２を、超電導層３６としてＹＢＣＯを用いる場合であれば、ＣｅとＢａとの反応物であるＢａＣｅＯ３の生成）が抑制される。上記の反応が抑制されることで、中間層３４を構成する結晶構造と超電導層３６を構成する結晶構造とが強固に密着し、中間層３４を構成する物質が小さい塊になろうとする島状化が抑制されるものと推察される。
【００３４】
上記中間層３４の表面粗さＲａは、ＡＦＭ（原子間力顕微鏡：Atomic Force Microscope）を用いて測定される。尚、中間層３４の表面粗さＲａは極めて小さいため、ＡＦＭによる測定の際には機械的振動を充分に抑え、且つ帯電を抑えた環境で測定する必要がある。また、ＡＦＭのカンチレバーの消耗を避けるため、これをこまめに交換することが望ましい。
【００３５】
中間層３４の表面粗さＲａを上記の範囲に制御する方法としては、基板３２上に中間層３４を形成した後、さらに加熱（ポストアニール）を行う方法が挙げられる。該加熱（ポストアニール）については後に詳述する。
【００３６】
・組成物
この中間層３４を構成する物質（組成物）としては、特に限定されないが、例えばＣｅＯ２やＮａＣｌ型の結晶構造を持つＭｇＯが挙げられる。
【００３７】
・価数
中間層３４が上記ＣｅＯ２を含む場合、前記Ｃｅ元素の価数の割合を平均した数値は３．７以上３．９５以下であることが好ましい。また、ＮａＣｌ型の結晶構造を持つＭｇＯを含む場合、前記Ｍｇ元素の価数の割合を平均した数値が１．８５以上１．９５以下であることが好ましい。
【００３８】
上記元素における価数（価数の割合を平均した数値）が上記上限値以下であることにより、中間層３４を構成する物質同士の結合が大きくなり過ぎないものと推察され、その結果中間層３４を構成する物質が小さい塊になろうとする島状化がより効果的に抑制される。また、上記下限値以上であることにより、中間層３４を構成する物質と超電導層３６を構成する物質との反応性が大きくなり過ぎず、中間層３４を構成する結晶構造と超電導層３６を構成する結晶構造とが強固に密着するものと推察され、中間層３４を構成する物質が小さい塊になろうとする島状化がより効果的に抑制される。
【００３９】
尚、上記価数（価数の割合を平均した数値）は、ＸＰＳ（Ｘ線光電子分光装置：X-ray photoelectron spectroscopy）を用いて測定される。ＸＰＳスペクトルのピーク位置は化学シフトのために価数によって異なり、それぞれの原子数と対応するスペクトルの面積とは比例する。よって、スペクトルの形状から各価数の原子の個数の比が得られ、この個数の比により価数の割合を平均した数値が算出される。
例えば、ＣｅＯ２原子におけるセリウム原子であれば３価セリウム原子と４価セリウム原子が存在し、ＸＰＳスペクトルの形状から３価セリウム原子と４価セリウム原子の個数の比が得られるので、得られた個数の比を用いて価数が算出される。
【００４０】
中間層３４を構成する物質における上記価数（価数の割合を平均した数値）を上記の範囲に制御する方法としては、基板３２上に中間層３４を形成した後、さらに加熱（ポストアニール）を行う方法が挙げられる。該加熱（ポストアニール）については後に詳述する。
【００４１】
また、中間層３４は、ＹＢＣＯ等の銅酸化物超電導体の格子整合を持つ配向であることが好ましい。特に、超電導体がＹＢＣＯで且つ中間層がＣｅＯ２の場合、ＣｅＯ２の配向は（００１）配向を示すことが好ましい。
【００４２】
（基板）
基板３２は、金属酸化物やセラミックスの単結晶構造を有している。基板３２の形状は、主面があることを前提として様々な形状を採用することができるが、取扱いが容易な矩形平板形状を採用することが好ましい。
基板３２の厚みは、特に限定されないが、例えば１ｍｍとされている。
【００４３】
・組成物
金属酸化物の具体例としては、Ａｌ２Ｏ３（酸化アルミニウム、特にサファイア）、（Ｚｒ，Ｙ）Ｏ２（イットリア安定化ジルコニア）、ＬａＡｌＯ３（ランタンアルミネート）、ＳｒＴｉＯ３（チタン酸ストロンチウム）、（ＬａｘＳｒ１−ｘ）（ＡｌｘＴａ１−ｘ）Ｏ３（酸化ランタンストロンチウムタンタルアルミニウム）、ＮｄＧａＯ３（ネオジムガレート）、ＹＡｌＯ３（イットリウムアルミネート）、ＭｇＯ（酸化マグネシウム）、ＴｉＯ２（チタニア）、ＢａＴｉＯ３（チタン酸バリウム）等が挙げられる。セラミックスの具体例としては、炭化ケイ素、黒鉛等が挙げられる。
特に、これらの中でも、超電導限流器への応用を考えた場合に高い強度と熱伝導率を得る面から、サファイア基板を採用することが好ましい。
【００４４】
・転位
中間層３４が基板３２の表面に備えられる場合、基板３２は中間層３４との界面において転位（図５において「Ｈ」で示すような結晶構造の転位あるいは格子のひずみ）が生じている箇所を有することが好ましい。
ここで、一例として、基板３２がサファイア、中間層３４がＣｅＯ２、超電導層３６がＹＢＣＯにより形成されている場合について検討する。ＹＢＣＯの格子定数（ａ軸とｂ軸の平均）は３．８５オングストロームであり、一方ＣｅＯ２のＣｅ原子間の間隔は３．８３オングストロームであり、両者の格子ミスマッチは０．５％程度と小さい。ところが、サファイアの格子定数は３．４９オングストロームであり、ＣｅＯ２とサファイアの格子ミスマッチは１０％存在する。仮に基板３２に転位が無いとすると、中間層３４のＣｅＯ２の格子がサファイアの格子に引きずられる形で変形し、特に中間層３４が薄膜の場合に該変形が顕著となる。その結果ＣｅＯ２の格子定数が短くなり、ＹＢＣＯとＣｅＯ２の格子ミスマッチが大きくなって、中間層３４と超電導層３６との密着が弱くなる。そして、結果的に中間層３４の島状化が起こりやすくなる。
これに対し、結晶構造の転位（結晶構造の転位あるいは格子のひずみ）が基板３２に生じていると、中間層３４の形成の際に生じる格子ひずみが、基板３２に転位がない場合よりも小さくなるため、ＹＢＣＯとＣｅＯ２の格子ミスマッチが小さくなる。その結果、該中間層３４上に形成される超電導層３６の結晶も格子ひずみを生じることなく形成されて、中間層３４を構成する結晶構造と超電導層３６を構成する結晶構造とが強固に密着するものと考えられる。そして、結果的に中間層３４を構成する物質が小さい塊になろうとする島状化がより効果的に抑制されるものと推察される。
【００４５】
尚、基板３２の中間層３４との界面において結晶構造の転位（格子のひずみ）が生じているか否かは、ＴＥＭ（透過型電子顕微鏡：Transmission Electron Microscope）による断面観察によって確認できる。
【００４６】
基板３２の中間層３４との界面に結晶構造の転位（格子のひずみ）を生じさせる方法としては、基板３２上に中間層３４を形成する前に、加熱（プレアニール）を行う方法が挙げられる。該加熱（プレアニール）については後に詳述する。
【００４７】
（超電導層）
超電導層３６は、中間層３４の表面に形成され、且つ酸化物超電導体を主成分として含有する。尚、「主成分」とは、超電導層３６に含まれる構成成分中で含有量が最も多いことを示し、好ましくは５０％以上の含有量を有する。
超電導層３６は酸化物超電導体で構成されることが好ましく、より好ましくは銅酸化物超電導体で構成される。
銅酸化物超電導体としては、ＲＥＢａ２Ｃｕ３Ｏ７−δ（ＲＥ−１２３と称す），Ｂｉ２Ｓｒ２ＣａＣｕ２Ｏ８＋δ（ＢｉサイトにＰｂ等をドープしたものも含む），Ｂｉ２Ｓｒ２Ｃａ２Ｃｕ３Ｏ１０＋δ（ＢｉサイトにＰｂ等をドープしたものも含む），（Ｌａ，Ｂａ）２ＣｕＯ４−δ，（Ｃａ，Ｓｒ）ＣｕＯ２−δ［ＣａサイトはＢａであってもよい］，（Ｎｄ，Ｃｅ）２ＣｕＯ４−δ，（Ｃｕ，Ｍｏ）Ｓｒ２（Ｃｅ，Ｙ）ｓＣｕ２Ｏ［（Ｃｕ，Ｍｏ）−１２ｓ２と称し、ｓ＝１、２、３，４である］，Ｂａ（Ｐｂ，Ｂｉ）Ｏ３またはＴｌ２Ｂａ２Ｃａｎ−１ＣｕｎＯ２ｎ＋４（ｎは２以上の整数である）等の組成式で表される結晶材料を用いることができる。また、銅酸化物超電導体は、これら結晶材料を組み合わせて構成することもできる。
上記ＲＥＢａ２Ｃｕ３Ｏ７−δ中のＲＥは、Ｙ、Ｎｄ、Ｓｍ、Ｅｕ、Ｇｄ、Ｄｙ、Ｈｏ、Ｅｒ、Ｔｍ、ＹｂやＬｕなどの単一の希土類元素または複数の希土類元素であり、これらの中でもＢａサイトと置換が起きない、且つ超電導転移温度Ｔｃが高い等の理由からＹであることが好ましい。また、δは、酸素不定比量であり、例えば０以上１以下であり、超電導転移温度が高いという観点から０に近いほど好ましい。なお、酸素不定比量は、オートクレーブ等の装置を用いて高圧酸素アニール等を行えば、δは０未満、すなわち、負の値をとることもある。
また、ＲＥＢａ２Ｃｕ３Ｏ７−δ以外の結晶材料のδも酸素不定比量を表し、例えば０以上１以下である。
酸化物超電導層３６の膜厚は、特に限定されないが、例えば２００ｎｍとされている。
【００４８】
超電導層３６は、電流を効率的に流す観点から、結晶構造がｃ軸配向していることが好ましい。尚、ｃ軸配向とは±５度程度の誤差角度を有する場合を含む。
【００４９】
（保護層および電極）
また、図２に示す保護層および電極について説明する。
保護層３８は、銀等で構成されている。保護層３８の膜厚は、特に限定されないが、例えば２００ｎｍとされている。１対の電極４０は、金銀合金等の導電部材で構成されている。
【００５０】
＜酸化物超電導薄膜の製造方法＞
次に、酸化物超電導薄膜１００の製造方法について具体的に説明する。
図３Ａ〜図３Ｅは、本発明の実施形態に係る酸化物超電導薄膜１００の製造方法の工程図である。
【００５１】
−プレアニール工程−
本発明の実施形態に係る酸化物超電導薄膜１００の製造方法では、まず図３Ａに示すように、プレアニール工程を行う。プレアニール工程では、研磨済みの基板３２を、例えば８００℃以上１２００℃以下の温度範囲内でプレアニールする。プレアニール工程での加熱は、例えば基板３２に対し、マッフル（muffle）炉を用い大気雰囲気下で加熱することで行われる。
このプレアニール工程によって、基板３２の界面（後述の中間層形成工程において中間層が形成される側の界面）に、結晶の転位が生じる。尚、より確実に結晶の転位を生じさせる観点から、プレアニール工程での温度は更に９００℃以上１１００℃以下であることが好ましく、またプレアニールの時間は６０分以上１２０分以下が好ましい。
【００５２】
−中間層形成工程−
次に、図３Ｂに示すように、中間層形成工程を行う。中間層３４の形成方法としては、例えばＰＬＤ（Pulse Laser Deposition）法、ＣＶＤ（Chemical Vapor Deposition）法、ＭＯＣＶＤ（Metal Organic Chemical Vapor Deposition）法、ＩＢＡＤ（Ion Beam Assisted Deposition）法、ＴＦＡ−ＭＯＤ（Tri Fluoro Acetates−Metal Organic Deposition）法、スパッタ法、または電子ビーム蒸着法などを用いることができる。これらの中でも、高配向度を実現できるという点で、ＩＢＡＤ法を用いることが好ましい。また、高効率の成膜が実現できるという点で電子ビーム蒸着法を用いることが好ましい。
中間層形成工程で、例えば電子ビーム蒸着法を用いる場合、１×１０−４Ｐａ以上１×１０−１Ｐａ以下の酸素中でプラズマを発生させ、７００℃以上に基板３２を加熱した状態で当該基板３２上にＣｅＯ２等からなる膜を１０ｎｍ以上２０ｎｍの範囲で蒸着させて、中間層３４を形成する。
【００５３】
−ポストアニール工程−
次に、図３Ｃに示すように、ポストアニール工程を行う。ポストアニール工程では、基板３２を例えば７００℃以上１０００℃以下の温度範囲内のうちいずれかの温度で加熱して中間層３４表面の処理を行う。ポストアニール工程での加熱は、例えば中間層３４に対し、マッフル炉を用い大気雰囲気下または酸素雰囲気下で加熱することで行われる。
このポストアニール工程によって、中間層３４が平坦化され、中間層３４の前記基板３２とは反対側の表面の表面粗さＲａが前述の範囲に制御される。また、中間層３４を構成する化合物の価数（例えば、前述のＣｅＯ２であれば該Ｃｅ元素の価数の割合を平均した数値、前述のＮａＣｌ型の結晶構造を持つＭｇＯであればＭｇ元素の価数の割合を平均した数値）が前述の範囲に制御される。尚、中間層３４表面の粗さＲａおよび中間層３４を構成する化合物の価数を、より確実に前述の範囲に制御する観点から、ポストアニール工程での温度は更に８００℃以上９００℃以下であることが好ましく、またポストアニールの時間は６０分以上１２０分以下が好ましい。
【００５４】
−超電導層形成工程−
次に、図３ＤおよびＥに示すように、超電導層形成工程を行う。超電導層３６の形成（成膜）方法としては、例えばＰＬＤ（Pulse Laser Deposition）法、ＣＶＤ（Chemical Vapor Deposition）法、ＭＯＣＶＤ（Metal Organic Chemical Vapor Deposition）法、ＭＯＤ（Metal Organic Deposition）法、またはスパッタ法などが挙げられる。これら成膜方法の中でも、高真空を必要としない、大面積、複雑な形状の基板３２にも成膜可能、量産性に優れているという理由からＭＯＣＶＤ法を用いることが好ましい。また、高効率の成膜が実現できるという点でＭＯＤ法を用いることが好ましい。
超電導層形成工程で、例えばＭＯＤ法を用いてＹＢＣＯからなる超電導層３６を形成する場合、まず、図３Ｄに示すように、イットリウム、バリウム、銅の有機錯体の溶液５０をスピンコーターで中間層３４の表面上に塗布して前駆体の膜３６Ａを形成する。そして、図３Ｅに示すように、前駆体の膜３６Ａを例えば空気中において３００℃以上６００℃以下で仮焼成する。
仮焼成で有機溶媒を除去した後、膜３６Ａを７００℃以上９００℃以下で本焼成して、膜３６ＡからＹＢＣＯの酸化物超電導体で構成される超電導層３６を得る。
【００５５】
また、この本焼成において、最初に不活性雰囲気中で焼成を行ない、途中から酸素雰囲気に切り替えることもできる。これにより、よく酸素アニールされたＪｃ特性の良い超電導層３６が得られる。
【００５６】
＜変形例＞
なお、本発明を特定の実施形態について詳細に説明したが、本発明はかかる実施形態に限定されるものではなく、本発明の範囲内にて他の種々の実施形態が可能であることは当業者にとって明らかであり、例えば上述の複数の実施形態は、適宜、組み合わせて実施可能である。また、以下の変形例同士を、適宜、組み合わせてもよい。
【００５７】
例えば、基板３２上に、他の層を介して中間層３４を形成してもよい。
また、保護層３８も適宜省略することができる。
【００５８】
また、本実施形態では、酸化物超電導薄膜１００を超電導限流器１０の薄膜型超電導素子３０として用いる場合を説明したが、例えば基板３２として長尺のものを用いて、超電導線材を得る等、酸化物超電導薄膜１００は他の様々な機器に応用することができる。ＳＭＥＳ（Superconducting Magnetic Energy Storage）、超電導トランス、ＮＭＲ（核磁気共鳴：nuclear magnetic resonance）分析装置、単結晶引き上げ装置、リニアモーターカー、磁気分離装置等の機器に広く用いられている。
【００５９】
なお、日本出願２０１１−１２２２２０の開示はその全体が参照により本明細書に取り込まれる。
本明細書に記載された全ての文献、特許出願、及び技術規格は、個々の文献、特許出願、および技術規格が参照により取り込まれることが具体的かつ個々に記された場合と同程度に、本明細書中に参照により取り込まれる。
【実施例】
【００６０】
以下に、本発明に係る酸化物超電導薄膜および超電導限流器について、実施例により説明するが、本発明はこれら実施例により何ら限定されるものではない。【００６１】
実施例では、酸化物超電導薄膜として、超電導限流器に用いられる薄膜型超電導素子を作製した。【００６２】
＜実施例１＞
・サファイア基板の準備
市販の研磨済みＲ面のサファイア基板（京セラ製片面研磨サファイア基板、サイズ２１０ｍｍ×３０ｍｍ×１ｍｍ）を大気中１０００℃でプレアニール（加熱装置：アズワン株式会社製  高性能マッフル炉  ＨＰＭ−２Ｎ）し、表面が平坦なサファイア基板を得た。【００６３】
・中間層の形成
次に、この基板を８００℃で加熱しながら、ＥＢ（電子ビーム）蒸着により、酸化セリウム（ＣｅＯ２）の薄膜を１５ｎｍ蒸着した。尚、成膜時には、酸素分圧が５×１０−２Ｐａとなるように少量の酸素を導入しさらにＲＦを用いて酸素プラズマをたてた。蒸着後、基板を大気中８００℃で、１．５時間ポストアニール（加熱装置：アズワン株式会社製  高性能マッフル炉  ＨＰＭ−２Ｎ）し、中間層を形成した。【００６４】
得られた中間層（酸化セリウム薄膜）をＸ線回折およびＸ線極点図により調べたところ、酸化セリウムは（００１）方位に配向しており、他の配向成分は確認できなかった。
また、得られた中間層（酸化セリウム薄膜）を、ＡＦＭを用いて形態観察を行ったところ、表面はきわめて平滑で、サファイア基板まで到達するような穴は見られなかった。さらに、ＡＦＭを用いて表面粗さＲａの測定を行ったところ、表面粗さが０．１５ｎｍであると判明した。
更に、得られた中間層（酸化セリウム薄膜）中の、セリウムの価数をＸＰＳによって調べたところ、価数（価数の割合を平均した数値）は３．９であった。さらに、ＸＰＳではＡｌの信号は検出されず、サファイア基板全面が酸化セリウムにより被覆されていることが確かめられた。【００６５】
・超電導層の形成
この中間層（酸化セリウム薄膜）の表面に、イットリウム、バリウム、銅の有機錯体の溶液をスピンコーターで塗布し、５００℃空気中で仮焼成を行ない、次いで不活性雰囲気中８００℃で本焼成を行ない、途中から酸素雰囲気に切り替えて、最終的にＹＢＣＯからなる超電導層を形成し、酸化物超電導薄膜を得た。超電導層（ＹＢＣＯ層）の厚さは１５０ｎｍであった。【００６６】
得られた超電導層（ＹＢＣＯ層）をＸ線回折およびＸ線極点図により調べたところ、ＹＢＣＯはすべてｃ軸方向に配向しており、他の配向成分は確認できなかった。また、超電導層におけるＹＢＣＯと中間層におけるＣｅＯ２との反応生成物であるＢａＣｅＯ３や、ＹＢＣＯと基板（サファイア）との反応生成物であるＢａＡｌ２Ｏ４に起因する信号も確認できなかった。【００６７】
続いて、得られた基板をＴＥＭによる断面観察を行った。この状態でも、中間層（酸化セリウム薄膜）はサファイア基板上をすべて覆っていた。また、ＢａＣｅＯ３やＢａＡｌ２Ｏ４といった反応生成物は観察されなかった。さらに、中間層（酸化セリウム薄膜）とサファイア基板との界面において、サファイア基板側に転位が生じているのが観察された。【００６８】
・Ｊｃ特性
この酸化物超電導薄膜の液体窒素温度での臨界電流密度（Ｊｃ）の分布を、ＴＨＥＶＡ社製Ｃｒｙｏｓｃａｎを用いて誘導法にて測定したところ、面内で２．８〜３．２ＭＡ／ｃｍ２の均一な分布が得られた。【００６９】
・保護膜および電極の形成
得られた酸化物超電導薄膜に金銀合金製保護膜をスパッタ法で成膜し、電極を取り付けることで薄膜型超電導素子を作製した。金銀合金としては、組成Ａｇ−２３ａｔ％Ａｕのものを用いた。この素子について、通電試験による臨界電流（Ｉｃ）測定を行ったところ、Ｉｃ１２０Ａが得られた。【００７０】
得られた薄膜型超電導素子は、液体窒素温度まで冷やすことで超電導状態になるが一定以上の電流が流れると常電導状態となり限流を行うことが可能となる。【００７１】
＜実施例２＞
前記実施例１において、ポストアニールを大気中ではなく、酸素雰囲気中で行った以外は、実施例１と同様にして酸化物超電導薄膜，薄膜型超電導素子を作製した。【００７２】
まず、得られた中間層（酸化セリウム薄膜）をＸ線回折およびＸ線極点図により調べたところ、酸化セリウムは（００１）方位に配向しており、他の配向成分は確認できなかった。
また、得られた中間層（酸化セリウム薄膜）を、ＡＦＭを用いて形態観察を行ったところ、表面はきわめて平滑で、サファイア基板まで到達するような穴は見られなかった。表面粗さＲａは０．１５ｎｍであった。
更に、得られた中間層（酸化セリウム薄膜）中の、セリウムの価数をＸＰＳによって調べたところ、価数（価数の割合を平均した数値）は３．９であった。さらに、ＸＰＳではＡｌの信号は検出されず、サファイア基板全面が酸化セリウムにより被覆されていることが確かめられた。【００７３】
また、得られた超電導層（ＹＢＣＯ層）をＸ線回折およびＸ線極点図により調べたところ、ＹＢＣＯはすべてｃ軸方向に配向しており、他の配向成分は確認できなかった。また、超電導層におけるＹＢＣＯと中間層におけるＣｅＯ２との反応生成物であるＢａＣｅＯ３や、ＹＢＣＯと基板（サファイア）との反応生成物であるＢａＡｌ２Ｏ４に起因する信号も確認できなかった。【００７４】
続いて、得られた基板をＴＥＭによる断面観察を行った。この状態でも、中間層（酸化セリウム薄膜）はサファイア基板上を覆っていた。また、ＢａＣｅＯ３やＢａＡｌ２Ｏ４といった反応生成物は観察されなかった。さらに、中間層（酸化セリウム薄膜）とサファイア基板との界面において、サファイア基板側に転位が生じているのが観察された。【００７５】
・Ｊｃ特性
この酸化物超電導薄膜の液体窒素温度での臨界電流密度（Ｊｃ）の分布を、ＴＨＥＶＡ社製Ｃｒｙｏｓｃａｎを用いて誘導法にて測定したところ、面内で２．８〜３．４ＭＡ／ｃｍ２の均一な分布が得られた。【００７６】
さらに、得られた薄膜型超電導素子について、通電試験による臨界電流（Ｉｃ）測定を行ったところ、Ｉｃ１２０Ａが得られた。【００７７】
得られた薄膜型超電導素子は、液体窒素温度に冷やすことで超電導状態になるが一定以上の電流が流れると常電導状態となり限流を行うことが可能となる。【００７８】
＜実施例３および４＞
前記実施例１において、中間層（酸化セリウム薄膜）の膜厚を１０ｎｍ（実施例３），２０ｎｍ（実施例４）とした以外は、実施例１と同様にして酸化物超電導薄膜を作製した。【００７９】
まず、得られた中間層（酸化セリウム薄膜）をＸ線回折およびＸ線極点図により調べたところ、酸化セリウムは（００１）方位に配向しており、他の配向成分は確認できなかった。
また、得られた中間層（酸化セリウム薄膜）を、ＡＦＭを用いて形態観察を行ったところ、表面はきわめて平滑で、サファイア基板まで到達するような穴は見られなかった。表面粗さＲａは０．１５ｎｍであった。
更に、得られた中間層（酸化セリウム薄膜）中の、セリウムの価数をＸＰＳによって調べたところ、価数（価数の割合を平均した数値）は３．９であった。さらに、ＸＰＳではＡｌの信号は検出されず、サファイア基板全面が酸化セリウムにより被覆されていることが確かめられた。【００８０】
この酸化物超電導薄膜の液体窒素温度での臨界電流密度（Ｊｃ）の分布を、ＴＨＥＶＡ社製Ｃｒｙｏｓｃａｎを用いて誘導法にて測定したところ、面内で２．８〜３．４ＭＡ／ｃｍ２の均一な分布が得られた。【００８１】
さらに、得られた薄膜型超電導素子について、通電試験による臨界電流（Ｉｃ）測定を行ったところ、Ｉｃ１２０Ａが得られた。【００８２】
＜比較例１＞
前記実施例１において、ポストアニールを大気中５００℃で行った以外は、実施例１と同様にして酸化物超電導薄膜を作製した。【００８３】
まず、得られた中間層（酸化セリウム薄膜）をＸ線回折およびＸ線極点図により調べたところ、酸化セリウムは（００１）方位に配向しており、他の配向成分は確認できなかった。
また、得られた中間層（酸化セリウム薄膜）を、ＡＦＭを用いて形態観察を行ったところ、酸化セリウムの結晶粒が観察され、表面粗さＲａは０．６ｎｍであった。
更に、得られた中間層（酸化セリウム薄膜）中の、セリウムの価数をＸＰＳによって調べたところ、価数（価数の割合を平均した数値）は３．９であった。【００８４】
また、得られた超電導層（ＹＢＣＯ層）をＸ線回折およびＸ線極点図により調べたところ、ＹＢＣＯはすべてｃ軸方向に配向していたものの、回折強度が実施例１の場合に比較して弱かった。また、超電導層におけるＹＢＣＯと中間層におけるＣｅＯ２との反応生成物であるＢａＣｅＯ３を示すピークが観察され、ＹＢＣＯとＣｅＯ２とが反応していることがわかった。
この酸化物超電導薄膜の液体窒素温度での臨界電流密度（Ｊｃ）を測定したところ、全面でＪｃ＝０となった。【００８５】
＜比較例２および３＞
前記比較例１において、中間層（酸化セリウム薄膜）の膜厚を１０ｎｍ（比較例２），２０ｎｍ（比較例３）とした以外は、比較例１と同様にして酸化物超電導薄膜を作製した。【００８６】
まず、得られた中間層（酸化セリウム薄膜）をＸ線回折およびＸ線極点図により調べたところ、酸化セリウムは（００１）方位に配向しており、他の配向成分は確認できなかった
また、得られた中間層（酸化セリウム薄膜）を、ＡＦＭを用いて形態観察を行ったところ、酸化セリウムの結晶粒が観察され、表面粗さＲａは０．６ｎｍであった。
更に、得られた中間層（酸化セリウム薄膜）中の、セリウムの価数をＸＰＳによって調べたところ、価数（価数の割合を平均した数値）は３．９であった。【００８７】
また、得られた超電導層（ＹＢＣＯ層）をＸ線回折およびＸ線極点図により調べたところ、ＹＢＣＯはすべてｃ軸方向に配向していたものの、回折強度が実施例３および４の場合に比較して弱かった。また、超電導層におけるＹＢＣＯと中間層におけるＣｅＯ２との反応生成物であるＢａＣｅＯ３を示すピークが観察され、ＹＢＣＯとＣｅＯ２とが反応していることがわかった。
この酸化物超電導薄膜の液体窒素温度での臨界電流密度（Ｊｃ）を測定したところ、全面でＪｃ＝０となった。【００８８】
＜比較例４＞
前記実施例１において、中間層（酸化セリウム薄膜）の膜厚を５ｎｍとした以外は、実施例１と同様にして酸化物超電導薄膜を作製した。【００８９】
まず、得られた中間層（酸化セリウム薄膜）をＸ線回折およびＸ線極点図により調べたところ、酸化セリウムは（００１）方位に配向しており、他の配向成分は確認できなかった。
また、得られた中間層（酸化セリウム薄膜）を、ＡＦＭを用いて形態観察を行ったところ、酸化セリウムが島状化しており、高低差が約５ｎｍであり、サファイア基板が露出していることがわかった。
更に、得られた中間層（酸化セリウム薄膜）中の、セリウムの価数をＸＰＳによって調べたところ、価数（価数の割合を平均した数値）は３．９であった。【００９０】
また、得られた超電導層（ＹＢＣＯ層）をＸ線回折およびＸ線極点図により調べたところ、ＹＢＣＯはすべてｃ軸方向に配向していたものの、回折強度が実施例１の場合に比較して弱かった。また、超電導層におけるＹＢＣＯと基板サファイアとの反応生成物であるＢａＡｌ２Ｏ４を示すピークが観察され、ＹＢＣＯとサファイアが反応していることがわかった。
この酸化物超電導薄膜の液体窒素温度での臨界電流密度（Ｊｃ）を測定したところ、全面でＪｃ＝０となった。【００９１】
＜実施例５〜２１および比較例５〜７＞
中間層に関して、材料、平均膜厚、表面粗さＲａおよび価数平均を表１に示すように制御し、それ以外は実施例１〜４および比較例１〜４と同様にして超電導素子を形成した。【００９２】
〔評価試験〕
得られた超電導素子に対して、実施例１〜４および比較例１〜４と同様の評価を行った。
−膜生成状態の評価−
中間層の膜生成の状態に応じて、次のように評価基準を設けた。
・Ａ：表面粗さＲａが０．５ｎｍ以下であり、中間層が基板全体を被覆している場合
・Ｂ：表面粗さＲａが０．５ｎｍよりも大きいが、中間層が基板全体を被覆している場合
・Ｃ：中間層に基板まで到達する穴が開いている場合【００９３】
−反応抑制状態の評価−
また、中間層の反応抑制状態に応じて、次のように評価基準を設けた。
・Ａ：Ｘ線回折（X-ray diffraction（ＸＲＤ））では反応生成物が検出されず、ＴＥＭ観察においても反応生成物が検出されず、且つ、超電導層のＸＲＤ強度が大きく、ＹＢＣＯ（００６）ピークの強度で１００００ｃｐｓ以上であった。
・Ｂ：ＸＲＤでは反応生成物が検出されないが、ＴＥＭ観察にて基板表面の１００分の１以上を反応生成物が被覆しているのが観察される状態
・Ｃ：ＸＲＤで微量（ノイズレベル以上）の反応生成物が検出されるが、超電導層のＸＲＤの強度が、ＹＢＣＯ（００６）ピークの強度で１００００ｃｐｓ以上であった。
・Ｄ：ＸＲＤで反応生成物が検出され、且つ、超電導層のＸＲＤ強度が、ＹＢＣＯ（００６）ピークの強度で１０００ｃｐｓ以下であった。【００９４】
−超電導特性の評価−
更に、超電導特性の評価について、酸化物超電導薄膜の液体窒素温度での臨界電流密度（Ｊｃ）の分布をＴＨＥＶＡ社製Ｃｒｙｏｓｃａｎを用いて誘導法にて測定し、次のように評価基準を設けた。
・Ａ：Ｊｃ＞２．５ＭＡ／ｃｍ２
・Ｂ：２．５ＭＡ／ｃｍ２≧Ｊｃ＞１．０ＭＡ／ｃｍ２
・Ｃ：１．０ＭＡ／ｃｍ２≧Ｊｃ＞０ＭＡ／ｃｍ２
・Ｄ：Ｊｃ＝０ＭＡ／ｃｍ２【００９５】
【表１】
2012165563.tif 000003
【００９６】
表１から判るように、中間層の平均膜厚が１０ｎｍ以上２０ｎｍ以下であり且つ表面粗さＲａが０．５ｎｍ以下である場合、これらの要件を満たさない場合に比べて、膜生成状態、反応抑制状態、超電導特性のいずれもが優れ、好ましいことが判る。
また、中間層の材料としてＣｅＯ２を用いている態様においては価数平均が３．７以上３．９５以下である場合に、これらの要件を満たさない場合に比べて、更に優れた膜生成状態と反応抑制状態、および高い超電導特性が得られ、より好ましいことが判る。また、中間層の材料としてＭｇＯを用いている態様においては価数平均が１．８５以上１．９５以下である場合に、これらの要件を満たさない場合に比べて、更に優れた膜生成状態と反応抑制状態、および高い超電導特性が得られ、より好ましいことが判る。【００９７】
＜参考例１＞
前記実施例１において、中間層（酸化セリウム薄膜）の膜厚を４０ｎｍとした以外は、実施例１と同様にして酸化物超電導薄膜、薄膜型超電導素子を作製した。【００９８】
まず、得られた中間層（酸化セリウム薄膜）をＸ線回折およびＸ線極点図により調べたところ、酸化セリウムは（００１）方位に配向しており、他の配向成分は確認できなかった。
また、得られた中間層（酸化セリウム薄膜）を、ＡＦＭを用いて形態観察を行ったところ、表面はきわめて平滑で、サファイア基板まで到達するような穴は見られなかった。表面粗さＲａは０．３ｎｍであった。
更に、得られた中間層（酸化セリウム薄膜）中の、セリウムの価数をＸＰＳによって調べたところ、価数（価数の割合を平均した数値）は３．９であった。さらに、ＸＰＳではＡｌの信号は検出されず、サファイア基板全面が酸化セリウムにより被覆されていることが確かめられた。【００９９】
この酸化物超電導薄膜の液体窒素温度での臨界電流密度（Ｊｃ）の分布を、ＴＨＥＶＡ社製Ｃｒｙｏｓｃａｎを用いて誘導法にて測定したところ、面内で２．２〜２．５ＭＡ／ｃｍ２の均一な分布が得られた。【０１００】
さらに、得られた薄膜型超電導素子について、通電試験による臨界電流（Ｉｃ）測定を行ったところ、Ｉｃ９０Ａが得られた。【０１０１】
＜参考例２＞
前記参考例１において、ポストアニール温度を７００℃とした以外は、参考例１と同様にして酸化物超電導薄膜、薄膜型超電導素子を作製した。【０１０２】
まず、得られた中間層（酸化セリウム薄膜）をＸ線回折およびＸ線極点図により調べたところ、酸化セリウムは（００１）方位に配向しており、他の配向成分は確認できなかった。
また、得られた中間層（酸化セリウム薄膜）を、ＡＦＭを用いて形態観察を行ったところ、表面はきわめて平滑で、サファイア基板まで到達するような穴は見られなかった。表面粗さＲａは０．５５ｎｍであった。
更に、得られた中間層（酸化セリウム薄膜）中の、セリウムの価数をＸＰＳによって調べたところ、価数（価数の割合を平均した数値）は３．９であった。さらに、ＸＰＳではＡｌの信号は検出されず、サファイア基板全面が酸化セリウムにより被覆されていることが確かめられた。【０１０３】
この酸化物超電導薄膜の液体窒素温度での臨界電流密度（Ｊｃ）の分布を、ＴＨＥＶＡ社製Ｃｒｙｏｓｃａｎを用いて誘導法にて測定したところ、面内で２．０〜２．４ＭＡ／ｃｍ２の均一な分布が得られた。【０１０４】
さらに、得られた薄膜型超電導素子について、通電試験による臨界電流（Ｉｃ）測定を行ったところ、Ｉｃ８０Ａが得られた。【０１０５】
【表２】
2012165563.tif 000004
【符号の説明】
【０１０６】
１０  超電導限流器
１２  密閉容器
１６  電流導入出部
２４  素子収容容器
３０  薄膜型超電導素子（超電導限流素子）
３２  基板
３４  中間層
３６Ａ  前駆体の膜
３６  超電導層
４０  電極
１００  酸化物超電導薄膜
【図３Ａ】
2012165563.tif 000005
【図３Ｂ】
2012165563.tif 000006
【図３Ｃ】
2012165563.tif 000007
【図３Ｄ】
2012165563.tif 000008
【図３Ｅ】
2012165563.tif 000009
【図４Ａ】
2012165563.tif 000010
【図４Ｂ】
2012165563.tif 000011
【図１】
2012165563.tif 000012
【図２】
2012165563.tif 000013
【図５】
2012165563.tif 000014
【国際調査報告】
2012165563.tif 000015
2012165563.tif 000016
2012165563.tif 000017
2012165563.tif 000018